(57)【要約】【課題】リードフレーム上でＡｇナノペーストが濡れ拡がる不具合を防止することが可能なリードフレームを提供する。【解決手段】リードフレーム１０は、半導体素子２１が搭載されるダイパッド１１と、ダイパッド１１の周囲に設けられたリード部１２とを備えている。ダイパッド１１またはリード部１２のうち所定位置に、電気接続領域１５が設けられ、当該電気接続領域１５上に、インクジェット法を用いてＡｇナノペーストを塗布および焼成することにより形成されたＡｇ形成部１６が設けられている。電気接続領域１５の周囲に、Ａｇナノペーストの流出を防止する溝１８が形成されている。【選択図】図１
2014099534.tif 000002
【特許請求の範囲】
【請求項１】
リードフレームにおいて、
半導体素子が搭載されるダイパッドと、
ダイパッド周囲に設けられたリード部とを備え、
ダイパッドまたはリード部のうち所定位置に、電気接続領域が設けられ、
当該電気接続領域上に、インクジェット法を用いてＡｇナノペーストが塗布されるとともに焼成されており、
電気接続領域の周囲に、Ａｇナノペーストの流出を防止する溝が形成されていることを特徴とするリードフレーム。
【請求項２】
電気接続領域は、リード部の端部に設けられ、溝は、リード部を横切って設けられていることを特徴とする請求項１記載のリードフレーム。
【請求項３】
溝は、電気接続領域の外周全周にわたって設けられていることを特徴とする請求項１記載のリードフレーム。
【請求項４】
半導体装置において、
ダイパッドと、
ダイパッド周囲に設けられたリード部と、
ダイパッド上に搭載された半導体素子とを備え、
ダイパッドまたはリード部のうち所定位置に、電気接続領域が設けられ、
半導体素子と電気接続領域とが接続部により電気的に接続され、
ダイパッドと、リード部と、半導体素子と、接続部とが封止樹脂により封止され、
電気接続領域上に、インクジェット法を用いてＡｇナノペーストが塗布されるとともに焼成されており、
電気接続領域の周囲に、Ａｇナノペーストの流出を防止する溝が形成されていることを特徴とする半導体装置。
【請求項５】
電気接続領域は、リード部の先端に設けられ、溝は、リード部を横切って設けられていることを特徴とする請求項４記載の半導体装置。
【請求項６】
溝は、電気接続領域の外周全周にわたって設けられていることを特徴とする請求項４記載の半導体装置。
【請求項７】
半導体素子が搭載されるダイパッドと、ダイパッド周囲に設けられたリード部とを備えたリードフレームの製造方法において、
金属基板を準備する工程と、
金属基板をエッチング加工することにより、金属基板にダイパッドおよびリード部を形成するとともに、ダイパッドまたはリード部のうち所定位置に電気接続領域を形成する工程と、
電気接続領域上に、インクジェット法を用いてＡｇナノペーストを塗布するとともに焼成する工程とを備え、
金属基板をエッチング加工する際、電気接続領域の周囲に、Ａｇナノペーストの流出を防止する溝が形成されることを特徴とするリードフレームの製造方法。
【請求項８】
半導体装置の製造方法において、
請求項７記載のリードフレームの製造方法によりリードフレームを製造する工程と、
リードフレームのダイパッド上に半導体素子を搭載する工程と、
半導体素子とリードフレームの電気接続領域とを接続部により電気的に接続する工程と、
ダイパッドと、リード部と、半導体素子と、接続部とを封止樹脂により封止する工程とを備えたことを特徴とする半導体装置の製造方法。
【発明の詳細な説明】
【技術分野】
【０００１】
本発明は、リードフレームおよびその製造方法、ならびに半導体装置およびその製造方法に関する。
【背景技術】
【０００２】
半導体素子とリードフレームとを結線するボンディングワイヤをリードフレームに対して良好に接続するために、リードフレームのインナーリードに貴金属めっきを施すことが行われている（例えば特許文献１参照）。このようにリードフレームに貴金属めっきを施す場合、従来はリードフレームの全面に対してＡｕめっきを施すことが行われていた。しかしながら、リードフレームの製造コストを下げる必要があることから、リードフレームの一部にＡｕめっき（部分Ａｕめっきという）を施すようになり、その後、リードフレームの一部に、Ａｕめっきに代えてＡｇめっき（部分Ａｇめっきという）を施すことへと移り変わってきている。
【０００３】
一方、半導体パッケージを小型化ないし薄型化するという要求により、ＱＦＮ等のパッケージが開発されており、リードフレームに施される部分Ａｇめっきに対する要求は厳しくなってきている。
【０００４】
従来、リードフレームに治具を配置することにより、リードフレームの所定位置にＡｇめっきを施すことが行われている（治具めっき法）。しかしながら、近年、側面や裏面へＡｇめっきを付着させないことや、部分Ａｇめっきの加工精度を向上することが要求されてきている。このような要求に応えるため、治具めっき法に代え、製版めっき法が用いられるようになってきている。具体的には、エッチングによりリードフレームを所定の形状とした後、リードフレーム全体にフォトレジストを塗布し、写真製版法を用いてリードフレームの所定位置に選択的にＡｇめっきを施すことが行われている。
【０００５】
しかしながら、一般に、治具めっき法を用いる場合であっても、製版めっき法を用いる場合であっても、あらかじめ治具を作製したり（治具めっき法の場合）、フォトマスクを作製したりする（製版めっき法の場合）等、準備のコストがかかる上に、準備のために長い時間が必要になるという問題があった。
【先行技術文献】
【特許文献】
【０００６】
【特許文献１】特開２００１−７７２８９号公報
【発明の概要】
【発明が解決しようとする課題】
【０００７】
これに対し、本発明者らは、準備のコストや時間を節約するため、Ａｇめっきに代えて、ナノメートル（ｎｍ）オーダーのＡｇ粒子により構成された、いわゆるＡｇナノペーストをリードフレームに対してインクジェット印刷することを検討している。しかしながら、Ａｇナノペーストをインクジェット印刷する場合、Ａｇナノペースト（インク）がリードフレーム上で濡れ拡がることにより、所定のエリアにＡｇを形成することが難しいという課題がある。
【０００８】
Ａｇナノペーストがリードフレーム上で濡れ拡がった場合、半導体パッケージに組み込んだ後、リードフレームと封止樹脂との密着性が悪化し、吸湿信頼性が低下するため、リフロー時に半導体パッケージにクラックが発生するおそれがある。また、Ａｇナノペーストがリードフレームの裏面へ濡れ拡がった場合、半導体パッケージをボードに実装した後、バイアス電圧が付加されることによりＡｇのデンドライトが発生ないし成長し、短絡が発生する可能性がある（エレクトロケミカルマイグレーション）。
【０００９】
本発明はこのような点を考慮してなされたものであり、リードフレーム上でＡｇナノペーストが濡れ拡がる不具合を防止することが可能なリードフレームおよびその製造方法、ならびに半導体装置およびその製造方法を提供することを目的とする。
【課題を解決するための手段】
【００１０】
本発明は、リードフレームにおいて、半導体素子が搭載されるダイパッドと、ダイパッド周囲に設けられたリード部とを備え、ダイパッドまたはリード部のうち所定位置に、電気接続領域が設けられ、当該電気接続領域上に、インクジェット法を用いてＡｇナノペーストが塗布されるとともに焼成されており、電気接続領域の周囲に、Ａｇナノペーストの流出を防止する溝が形成されていることを特徴とするリードフレームである。
【００１１】
本発明は、電気接続領域は、リード部の端部に設けられ、溝は、リード部を横切って設けられていることを特徴とするリードフレームである。
【００１２】
本発明は、溝は、電気接続領域の外周全周にわたって設けられていることを特徴とするリードフレームである。
【００１３】
本発明は、半導体装置において、ダイパッドと、ダイパッド周囲に設けられたリード部と、ダイパッド上に搭載された半導体素子とを備え、ダイパッドまたはリード部のうち所定位置に、電気接続領域が設けられ、半導体素子と電気接続領域とが接続部により電気的に接続され、ダイパッドと、リード部と、半導体素子と、接続部とが封止樹脂により封止され、電気接続領域上に、インクジェット法を用いてＡｇナノペーストが塗布されるとともに焼成されており、電気接続領域の周囲に、Ａｇナノペーストの流出を防止する溝が形成されていることを特徴とする半導体装置である。
【００１４】
本発明は、電気接続領域は、リード部の先端に設けられ、溝は、リード部を横切って設けられていることを特徴とする半導体装置である。
【００１５】
本発明は、溝は、電気接続領域の外周全周にわたって設けられていることを特徴とする半導体装置である。
【００１６】
本発明は、半導体素子が搭載されるダイパッドと、ダイパッド周囲に設けられたリード部とを備えたリードフレームの製造方法において、金属基板を準備する工程と、金属基板をエッチング加工することにより、金属基板にダイパッドおよびリード部を形成するとともに、ダイパッドまたはリード部のうち所定位置に電気接続領域を形成する工程と、電気接続領域上に、インクジェット法を用いてＡｇナノペーストを塗布するとともに焼成する工程とを備え、金属基板をエッチング加工する際、電気接続領域の周囲に、Ａｇナノペーストの流出を防止する溝が形成されることを特徴とするリードフレームの製造方法である。
【００１７】
本発明は、半導体装置の製造方法において、リードフレームの製造方法によりリードフレームを製造する工程と、リードフレームのダイパッド上に半導体素子を搭載する工程と、半導体素子とリードフレームの電気接続領域とを接続部により電気的に接続する工程と、ダイパッドと、リード部と、半導体素子と、接続部とを封止樹脂により封止する工程とを備えたことを特徴とする半導体装置の製造方法である。
【発明の効果】
【００１８】
本発明によれば、電気接続領域の周囲に、Ａｇナノペーストの流出を防止する溝が形成されていることにより、電気接続領域上にインクジェット法を用いてＡｇナノペーストを塗布した際、Ａｇナノペーストが濡れ拡がる不具合を防止することができる。
【図面の簡単な説明】
【００１９】
【図１】本発明の一実施の形態によるリードフレームを示す平面図。
【図２】本発明の一実施の形態によるリードフレームを示す断面図（図１のII−II線断面図）。
【図３】本発明の一実施の形態によるリードフレームを示す部分拡大平面図。
【図４】本発明の一実施の形態による半導体装置を示す平面図。
【図５】本発明の一実施の形態による半導体装置を示す断面図（図４のＶ−Ｖ線断面図）。
【図６】本発明の一実施の形態によるリードフレームの製造方法を示す断面図。
【図７】インクジェット装置を示す概略斜視図。
【図８】本発明の一実施の形態による半導体装置の製造方法を示す断面図。
【図９】リードフレームの一変形例を示す部分拡大平面図。
【図１０】半導体装置の一変形例を示す平面図。
【図１１】半導体装置の一変形例を示す部分拡大平面図。
【発明を実施するための形態】
【００２０】
以下、本発明の一実施の形態について、図１乃至図８を参照して説明する。
【００２１】
リードフレームの構成
まず、図１乃至図３により、本実施の形態によるリードフレームの概略について説明する。図１乃至図３は、本実施の形態によるリードフレームを示す図である。
【００２２】
図１乃至図３に示すように、リードフレーム１０は、半導体素子２１（後述）を搭載する平面矩形状のダイパッド１１と、ダイパッド１１周囲に設けられ、半導体素子２１と外部回路（図示せず）とを接続する複数の細長いリード部１２とを備えている。
【００２３】
このうちリード部１２の周囲には、ダイパッド１１とリード部１２とを支持する外枠１３が設けられている。さらに、ダイパッド１１の四隅には吊りリード１４が連結されており、ダイパッド１１は、４本の吊りリード１４を介して外枠１３に連結支持されている。
【００２４】
隣接するリード部１２同士は、半導体装置製造後に互いに電気的に絶縁される形状となっている。また、各リード部１２は、ダイパッド１１とも半導体装置製造後に電気的に絶縁される形状となっている。さらに、各リード部１２は、その裏面が半導体装置２０（後述）から外方に露出するようになっており、この裏面は、外部回路（図示せず）に電気的に接続されるアウターリード部１７を構成している。
【００２５】
また、各リード部１２は、それぞれ外枠１３側に位置する外側端部１２ａと、ダイパッド１１側に位置する内側端部１２ｂとを有している。各リード部１２の内側端部１２ｂには、電気接続領域１５（インナーリード部）が設けられている。この場合、電気接続領域１５は、後述するようにボンディングワイヤ２２を介して半導体素子２１に電気的に接続される領域となっている。
【００２６】
各リード部１２に形成された電気接続領域１５上には、Ａｇ形成部１６が設けられている。このＡｇ形成部１６は、後述するように、インクジェット法を用いてＡｇナノペーストを塗布および焼成することによって形成されたものである。
【００２７】
Ａｇ形成部１６は、ボンディングワイヤ２２をリード部１２に対して良好に接続するためのものである。このＡｇ形成部１６は、Ａｇ（銀）のナノ粒子を含むペーストが焼成されたＡｇそのものである。なお、Ａｇ形成部１６の厚みは、例えば１μｍ〜１０μｍとしても良い。
【００２８】
なお、図１および図３において、Ａｇ形成部１６を斜線で示している。また、図１において、便宜上、複数の電気接続領域１５のうち、一部の電気接続領域１５にはＡｇ形成部１６を設けていないが、実際には全ての電気接続領域１５上にＡｇ形成部１６が設けられている
【００２９】
また、各Ａｇ形成部１６は、各電気接続領域１５の全域に設けられていても良く、各電気接続領域１５のうちの一部にのみ設けても良い。
【００３０】
本実施の形態において、各電気接続領域１５の周囲には、それぞれ表面側から凹む溝１８が形成されている。この溝１８は、インクジェット法を用いてＡｇナノペーストを塗布することによりＡｇ形成部１６を形成する際、Ａｇナノペーストの流出を防止するものである。この場合、溝１８は、各リード部１２の長手方向に対して横切るように設けられており、それぞれダイパッド１１の各辺に平行に配置されている。また、溝１８は、電気接続領域１５のうちダイパッド１１の反対側に隣接する箇所に設けられている。
【００３１】
溝１８の幅は、リードフレーム１０の金属総板厚が０．２ｍｍの時、例えば５０μｍ〜１２０μｍとしても良い。また、溝１８の深さは、例えば、上記条件時、リード部１２の厚みの２０％〜８０％としても良く、具体的には０．０４ｍｍ〜０．１６ｍｍとしても良い。
【００３２】
以上説明したリードフレーム１０は、全体として銅、銅合金、４２合金（Ｎｉ４２％のＦｅ合金）等の金属から構成されている。また、リードフレーム１０の厚みは、製造する半導体装置２０の構成にもよるが、０．０５ｍｍ〜０．５ｍｍとすることができる。
【００３３】
なお、図１において、便宜上１つのダイパッド１１のみを示しているが、実際は、１つのリードフレーム１０に複数のダイパッド１１が面付けされた状態で製造される。また、図１において、領域Ｓ（仮想線）は、リードフレーム１０のうち１つの半導体装置２０に対応する領域を示している。
【００３４】
半導体装置の構成
次に、図４および図５により、本実施の形態による半導体装置について説明する。図４および図５は、本実施の形態による半導体装置（ＱＦＮタイプ）を示す概略断面図である。
【００３５】
図４および図５に示すように、半導体装置（半導体パッケージ）２０は、ダイパッド１１と、ダイパッド１１の周囲に配置された複数のリード部１２と、ダイパッド１１上に搭載された半導体素子２１と、リード部１２と半導体素子２１とを電気的に接続する複数のボンディングワイヤ（接続部）２２とを備えている。また、ダイパッド１１、リード部１２、半導体素子２１およびボンディングワイヤ２２は、封止樹脂２３によって樹脂封止されている。
【００３６】
このうちダイパッド１１およびリード部１２は、上述したリードフレーム１０から作製されたものである。このダイパッド１１およびリード部１２の構成は、上述した図１乃至図３に示すものと同様であり、ここでは詳細な説明を省略する。
【００３７】
また、半導体素子２１としては、従来一般に用いられている各種半導体素子を使用することが可能であり、特に限定されないが、例えば集積回路、大規模集積回路、トランジスタ、サイリスタ、ダイオード等を用いることができる。この半導体素子２１は、各々ボンディングワイヤ２２が取り付けられる複数の端子部２１ａを有している。また、半導体素子２１は、例えばダイボンディングペースト等の接着剤２４により、ダイパッド１１の表面に固定されている。
【００３８】
各ボンディングワイヤ２２は、例えば金等の導電性の良い材料からなっている。各ボンディングワイヤ２２は、それぞれその一端が半導体素子２１の端子部２１ａに接続されるとともに、その他端がＡｇ形成部１６を介して各リード部１２の電気接続領域１５に接続されている。
【００３９】
封止樹脂２３としては、シリコーン樹脂やエポキシ樹脂等の熱硬化性樹脂、あるいはＰＰＳ樹脂等の熱可塑性樹脂を用いることができる。封止樹脂２３全体の厚みは、５００μｍ〜１０００μｍ程度とすることができる。なお、図４において、ダイパッド１１およびリード部１２の表面側に設けられた封止樹脂２３の表示を省略している。
【００４０】
リードフレームの製造方法
次に、図１乃至図３に示すリードフレーム１０の製造方法について、図６（ａ）−（ｆ）および図７を用いて説明する。
【００４１】
まず図６（ａ）に示すように、平板状の金属基板３１を準備する。この金属基板３１としては、銅、銅合金、４２合金（Ｎｉ４２％のＦｅ合金）等の金属からなる基板を使用することができる。なお金属基板３１は、その両面に対して脱脂等を行い、洗浄処理を施したものを使用することが好ましい。
【００４２】
次に、金属基板３１の表裏全体にそれぞれ感光性レジスト３２ａ、３３ａを塗布し、これを乾燥する（図６（ｂ））。なお感光性レジスト３２ａ、３３ａとしては、従来公知のものを使用することができる。
【００４３】
続いて、この金属基板３１に対してフォトマスクを介して露光し、現像することにより、所望の開口部３２ｂ、３３ｂ、３２ｃを有するエッチング用レジスト層３２、３３を形成する（図６（ｃ））。
【００４４】
次に、エッチング用レジスト層３２、３３を耐腐蝕膜として金属基板３１に腐蝕液でエッチングを施す（図６（ｄ））。これにより、ダイパッド１１および複数のリード部１２の外形が形成される。腐蝕液は、使用する金属基板３１の材質に応じて適宜選択することができ、例えば、金属基板３１として銅を用いる場合、通常、塩化第二鉄水溶液を使用し、金属基板３１の両面からスプレーエッチングにて行うことができる。
【００４５】
なお、このとき各リード部１２の内側端部１２ｂにそれぞれ電気接続領域１５が形成され、各電気接続領域１５の周囲に溝１８が形成される。このうち溝１８は、表面側に設けられた開口部３２ｃから腐蝕液が進入することにより、リード部１２の表面がハーフエッチングされて形成される。なお、ハーフエッチングとは、被エッチング材料をその厚み方向に途中までエッチングすることをいう。
【００４６】
次いで、エッチング用レジスト層３２、３３を剥離して除去することにより、ダイパッド１１およびリード部１２の外形形状を有する（Ａｇ形成部１６が設けられていない）リードフレーム１０が得られる（図６（ｅ））。
【００４７】
次に、リードフレーム１０のリード部１２のうち電気接続領域１５に、インクジェット法を用いてＡｇナノペーストを塗布するとともにこれを焼成し、Ａｇ形成部１６を形成する（図６（ｆ））。
【００４８】
この間、まず例えば図７に示すインクジェット装置６０を用い、リードフレーム１０の電気接続領域１５にＡｇナノペーストを印刷塗布する。
【００４９】
図７において、インクジェット装置６０は、筐体６１と、筐体６１内に配置され、リードフレーム１０が載置されるテーブル６２と、テーブル６２を回転させる回転軸６３と、テーブル６２および回転軸６３を一体となって直線移動させるテーブルスキャン部６４とを有している。また、リードフレーム１０上方には、リードフレーム１０に対してＡｇナノペーストを塗布するインクジェットヘッド６５と、インクジェットヘッド６５を保持するヘッドキャリッジユニット６８とが設けられている。このヘッドキャリッジユニット６８は、搬送ユニット６９によって直線移動可能となっている。また、筐体６１外方には、インクジェット装置６０を制御する制御装置７０と、Ａｇナノペーストを収容するとともにインクジェットヘッド６５に対してＡｇナノペーストを供給するインク供給ユニット７１とが配置されている。
【００５０】
この場合、まずリードフレーム１０をインクジェット装置６０のテーブル６２上に載置する。その後、テーブルスキャン部６４によりテーブル６２およびリードフレーム１０が移動するとともに、リードフレーム１０上方のインクジェットヘッド６５からＡｇナノペースト（インク）が吐出され、これによりリードフレーム１０の各電気接続領域１５に対してそれぞれＡｇナノペーストが塗布される。なお、インクジェット装置６０の制御装置７０には、予め各電気接続領域１５の形状に合わせてＡｇナノペーストを塗布するよう設定がなされている。そして制御装置７０がテーブルスキャン部６４およびインクジェットヘッド６５を制御することにより、リードフレーム１０の各電気接続領域１５の位置および形状に合わせて、Ａｇナノペーストが塗布される。
【００５１】
なお、Ａｇナノペーストとしては、例えばＡｇ（銀）のナノ粒子と分散剤と溶剤（例えば、テトラデカン、または、水およびエチレングリコール）とを混合したものを用いることができる。このときＡｇ（銀）のナノ粒子は、例えば３ｎｍ〜１００ｎｍの径を有していても良い。
【００５２】
なお、一般にＡｇナノペーストとしては粘度の低いものが用いられる。このため、Ａｇナノペーストを電気接続領域１５に塗布した後、Ａｇナノペーストがリード部１２上を流れ、電気接続領域１５の外側まで濡れ拡がることが考えられる。
【００５３】
これに対して本実施の形態によれば、電気接続領域１５の周囲に、Ａｇナノペーストの流出を防止する溝１８が形成されている。これにより、塗布されたＡｇナノペーストは、Ａｇナノペーストの表面張力によって溝１８のエッジ部１８ａ（図３参照）でその流れを止められる。したがって、Ａｇナノペーストが電気接続領域１５の周囲に濡れ拡がるおそれがない。仮に、Ａｇナノペーストが、溝１８のエッジ部１８ａを越えて流出した場合であっても、Ａｇナノペーストは溝１８の内部に留まるため、電気接続領域１５の周囲（外枠１３方向）に拡がるおそれがない。
【００５４】
このようにして電気接続領域１５にＡｇナノペーストが塗布された後、リードフレーム１０は、例えばオーブンに移動され、このオーブン内で焼成される。これにより、Ａｇナノペースト中の分散剤は分解され、溶剤は揮発除去され、かつＡｇ粒子が固化するとともに再結晶化することにより、電気接続領域１５にＡｇ形成部１６が形成される。具体的には、オーブン内で窒素雰囲気下において、リードフレーム１０を例えば、昇温後、３００℃で１５分加熱し、その後自然冷却することにより、リードフレーム１０を焼成しても良い。
【００５５】
このようにして、図１乃至図３に示すリードフレーム１０が得られる（図６（ｆ））。
【００５６】
半導体装置の製造方法
次に、図４および図５に示す半導体装置２０の製造方法について、図８（ａ）−（ｅ）を用いて説明する。
【００５７】
まず図６（ａ）−（ｆ）に示す方法により、リードフレーム１０を作製する（図８（ａ））。
【００５８】
次に、リードフレーム１０のダイパッド１１上に、半導体素子２１を搭載する。この場合、例えばダイボンディングペースト等の接着剤２４を用いて、半導体素子２１をダイパッド１１上に載置して固定する（ダイアタッチ工程）（図８（ｂ））。
【００５９】
次に、半導体素子２１の各端子部２１ａと、各リード部１２の電気接続領域１５上に設けられたＡｇ形成部１６とを、ボンディングワイヤ２２によって互いに電気的に接続する（ワイヤボンディング工程）（図８（ｃ））。この場合、電気接続領域１５上にＡｇ形成部１６が設けられていることにより、ボンディングワイヤ２２をリード部１２に対して強固に接続することができる。
【００６０】
次に、リードフレーム１０に対して熱硬化性樹脂または熱可塑性樹脂を射出成形またはトランスファ成形することにより、封止樹脂２３を形成する（図８（ｄ））。これにより、リードフレーム１０、半導体素子２１、およびボンディングワイヤ２２を封止する。
【００６１】
次に、各半導体素子２１間の封止樹脂２３をダイシングすることにより、リードフレーム１０を各半導体素子２１毎に分離する。この際、例えばダイヤモンド砥石からなるブレード（図示せず）を回転させながら、各半導体素子２１間のリードフレーム１０および封止樹脂２３を切断しても良い。
【００６２】
このようにして、図４および図５に示す半導体装置２０が得られる（図８（ｅ））。
【００６３】
このように本実施の形態によれば、インクジェット法を用いてＡｇナノペーストを電気接続領域１５に対して塗布および焼成することにより、Ａｇ形成部１６を形成している。このことにより、めっき法を用いる場合と比較して、予め治具を作製したり（治具めっき法の場合）、フォトマスクを作製したりする（製版めっき法の場合）必要がない。このため、リードフレーム１０の製造コストを低減するとともに、製造に必要な準備時間を短縮することができる。
【００６４】
また、上述したように、電気接続領域１５の周囲にＡｇナノペーストの流出を防止する溝１８が形成されているので、Ａｇナノペーストがリードフレーム１０上で濡れ拡がる不具合を防止することができる。このことにより、リードフレーム１０と封止樹脂２３との密着性が悪化し、吸湿信頼性が低下することを防止することができる。さらに、Ａｇナノペーストがリードフレーム１０の裏面へ濡れ拡がることにより、半導体装置２０をボードに実装した後、Ａｇのデンドライトが発生する不具合を防止することができる。
【００６５】
変形例
次に、図９乃至図１１を参照して本発明の各種変形例について説明する。図９乃至図１１は、本発明の各種変形例を示す図である。図９乃至図１１に示す形態は、溝１８の構成が異なるものであり、他の構成は上述した実施の形態と略同一である。図９乃至図１１において、図１乃至図８に示す実施の形態と同一部分には同一の符号を付して詳細な説明は省略する。
【００６６】
図９は、本発明の一の変形例を示す部分拡大平面図である。図９に示すリードフレーム１０Ａにおいて、各リード部１２の内側端部１２ｂには、電気接続領域１５が設けられている。この場合、Ａｇナノペーストの流出を防止する溝１８は、電気接続領域１５の外周全周にわたって設けられている。このような構成により、Ａｇナノペーストがリード部１２の裏面へ濡れ拡がる不具合をより確実に防止することができる。
【００６７】
図１０は、本発明の他の変形例を示す平面図であり、図１１は、図１０の部分拡大平面図である。図１０および図１１に示す半導体装置２０Ａにおいて、ダイパッド１１の四隅近傍に、それぞれ電気接続領域１５Ａが設けられている。各電気接続領域１５Ａは、ボンディングワイヤ２２を介して半導体素子２１の端子部２１ａに電気的に接続されている。
【００６８】
この場合、Ａｇナノペーストの流出を防止する溝１８は、ダイパッド１１の電気接続領域１５Ａの周囲に設けられている。これにより、Ａｇナノペーストがダイパッド１１上で濡れ拡がることを防止することができる。また、溝１８は、電気接続領域１５Ａの外周全周にわたって設けられているので、Ａｇナノペーストがダイパッド１１表面の各方向へ濡れ拡がる不具合を確実に防止することができる。
【００６９】
上記実施の形態に開示されている複数の構成要素を必要に応じて適宜組み合わせることも可能である。あるいは、上記実施の形態に示される全構成要素から幾つかの構成要素を削除してもよい。例えば、図１０および図１１に示す実施の形態と図１乃至図９に示す各実施の形態とを組合せ、溝１８を、リード部１２の電気接続領域１５と、ダイパッド１１の電気接続領域１５Ａとの両方に設けても良い。
【符号の説明】
【００７０】
１０、１０Ａ  リードフレーム
１１        ダイパッド
１２        リード部
１３        外枠
１４        吊りリード
１５、１５Ａ  電気接続領域
１６        Ａｇ形成部
１７        アウターリード部
１８        溝
２０、２０Ａ  半導体装置
２１        半導体素子
２２        ボンディングワイヤ
２３        封止樹脂
２４        接着剤
【図１】
2014099534.tif 000003
【図２】
2014099534.tif 000004
【図３】
2014099534.tif 000005
【図４】
2014099534.tif 000006
【図５】
2014099534.tif 000007
【図６】
2014099534.tif 000008
【図７】
2014099534.tif 000009
【図８】
2014099534.tif 000010
【図９】
2014099534.tif 000011
【図１０】
2014099534.tif 000012
【図１１】
2014099534.tif 000013